"構造式Iで示すことを特徴とする、2,7-フルオレンとビチアゾールとのコポリマー。式中、R1、R2はいずれもC1~C20のアルキル基であり、nは10~100の整数である。1下記の構造式で示す化合物Aと化合物Bとをそれぞれ提供するステップと、式中、R1,R2はいずれもC1~C20のアルキル基であり、2酸素フリーの条件下で、化合物Aと化合物Bとをモル比1:1~1.2で、触媒を含んだ有機溶剤に添加し、加熱してSuzukiカップリング反応を行い、さらに、室温に冷却して反応を停止し、得られた溶液に対してメタノールを添加し沈殿析出させ、ソックスレー抽出器によって抽出した後、メタノールとn-ヘキサンとの順でさらに抽出し、さらに、抽出液が無色になるまで、クロロホルムで抽出し続け、クロロホルム溶液を集めて減圧蒸発させて、赤色粉末を得、さらに、集めた赤色粉末を、真空乾燥させることで、式Iで示すコポリマーを得るステップと、式中、R1、R2はいずれもC1~C20のアルキル基であり、nは10~100の整数であり、を含むことを特徴とする、2,7-フルオレンとビチアゾールとのコポリマーの調製方法。ステップ2において、前記触媒は、無機アルカリと有機パラジウムとの混合物であり、又は、有機パラジウムと有機リンリガンドとの混合物であることを特徴とする、請求項2に記載の調製方法。前記無機アルカリは、炭酸カリウム、炭酸ナトリウム又は炭酸水素ナトリウムであることを特徴とする、請求項3に記載の調製方法。前記有機パラジウムは、ビストリフェニルホスフィンパラジウムIIジクロライド、テトラキストリフェニルホスフィンパラジウム0、又はトリスジベンジリデンアセトンジパラジウムであり、前記有機パラジウムと前記化合物Aとのモル比が1:20~100であることを特徴とする、請求項3に記載の調製方法。前記有機リンリガンドは、トリ-t-ブチルホスフィン、トリp-トリルホスフィン、又は2-ジシクロへキシルホスフィノ-2’,6’-ジメトキシビフェニルであることを特徴とする、請求項3に記載の調製方法。前記有機パラジウムと有機リンリガンドとの混合物において、有機パラジウムと有機リンリガンドとのモル比が1:4~8であることを特徴とする、請求項6に記載の調製方法。前記ステップ2における有機溶剤は、トルエンと、N,N-ジメチルホルムアミド、及びテトラヒドロフランとからなる群から選択される少なくとも1つであることを特徴とする、請求項2に記載の調製方法。前記Stilleカップリング反応では、反応温度が70°C~130°Cであり、反応時間が12時間~96時間であることを特徴とする、請求項2に記載の調製方法。順次に積層された、陽極と、活性層と、陰極とを含む太陽電池であって、前記活性層における電子供与体の材料は、請求項1に記載の2,7-フルオレンとビチアゾールとのコポリマーであることを特徴とする、太陽電池。有機ポリマー太陽電池の実用化に向け、より高いエネルギー変換効率を有する新規材料を開発することは、当該分野にて最も緊迫する課題である。上述した有機ポリマー太陽電池の低効率の問題を解決するために、本発明は、2,7-フルオレンとビチアゾールとのコポリマーを提供し、当該ポリマーは、構造が新規であり、溶解性能が良好で、成膜性能が優れ、高いエネルギー変換効率を有するため、太陽電池の材料として使用可能である。本発明は、当該コポリマーの調製方法、及び当該コポリマーを含む太陽電池をさらに提供する。前記調製方法において、使用された原料は、安価で入手しやすく、合成経路が簡単である。第1の態様において、本発明は、式Iで示す2,7-フルオレンとビチアゾールとのコポリマーを提供する。式中、R1、R2はいずれもC1~C20のアルキル基であり、nは10~100の整数である。好ましい実施形態において、R1とR2とは、同一であり又は異なり、それぞれがCH3、C8H17及びC20H41からなる群から選択される。第2の態様において、1下記の構造式で示す化合物Aと化合物Bとをそれぞれ提供するステップと、式中、R1,R2はいずれもC1~C20のアルキル基であり、2酸素フリーの条件下で、前記化合物Aと化合物Bとをモル比1:1~1.2で、触媒を含んだ有機溶剤に添加し、加熱してSuzukiカップリング反応を行い、さらに、室温に冷却して反応を停止し、得られた溶液に対してメタノールを添加し沈殿させ、ソックスレー抽出器によって抽出した後、メタノールとn-ヘキサンとの順でさらに抽出し、さらに、抽出液が無色になるまで、クロロホルムで抽出し続け、クロロホルム溶液を集めて減圧蒸発させて、赤色粉末を得、さらに、集めた赤色粉末を、真空乾燥させることで、式Iで示すコポリマーを得るステップと、式中、R1、R2はいずれもC1~C20のアルキル基であり、nは10~100の整数であり、を含む、2,7-フルオレンとビチアゾールとのコポリマーの調製方法を提供する。好ましい実施形態において、R1とR2とは、同一であり又は異なり、それぞれがCH3、C8H17及びC20H41からなる群から選択される。好ましい実施形態において、触媒は、無機アルカリと有機パラジウムとの混合物であり、又は、有機パラジウムと有機リンリガンドとの混合物である。好ましい実施形態において、無機アルカリは、炭酸カリウム、炭酸ナトリウム又は炭酸水素ナトリウムである。好ましい実施形態において、有機パラジウムは、ビストリフェニルホスフィンパラジウムIIジクロライド、テトラキストリフェニルホスフィンパラジウム0、又はトリスジベンジリデンアセトンジパラジウムであり、前記有機パラジウムと前記化合物Aとのモル比が1:20~100である。より好ましい実施形態において、前記有機パラジウムと前記化合物Aとのモル比が1:40~80である。好ましい実施形態において、有機リンリガンドは、トリ-t-ブチルホスフィン、トリp-トリルホスフィン、又は2-ジシクロへキシルホスフィノ-2’,6’-ジメトキシビフェニルである。好ましい実施形態において、有機パラジウムと有機リンリガンドとの混合物において、有機パラジウムと有機リンリガンドとのモル比が1:4~8である。好ましい実施形態において、前記有機溶剤は、トルエン、N,N-ジメチルホルムアミド、及びテトラヒドロフランとからなる群から選択される少なくとも1つである。好ましい実施形態において、Suzukiカップリング反応では、反応温度が70°C~130°Cであり、反応時間が12時間~96時間である。より好ましい実施形態において、Stilleカップリング反応では、反応温度が90°C~100°Cであり、反応時間が36時間~72時間である。第3の態様において、本発明は、順次に積層された、陽極と、活性層と、陰極とを含む太陽電池を提供し、前記活性層における電子供与体の材料は、上述した2,7-フルオレンとビチアゾールとのコポリマーである。本発明により提供された2,7-フルオレンとビチアゾールとのコポリマーは、その構造が新規であり、また、2,7-フルオレンとビチアゾールとに対して、初めて縮合反応を行うことで、溶解性能が良好で、成膜性能が優れ、かつ比較的高いエネルギー変換効率を有するポリマーを得る。ポリアルキルフルオレン材料は、新規の光電材料として、比較的高い熱安定性と化学安定性を有するほかに、良好な溶解性と加工性とを具備する。チアゾールは、典型的な電子不足ユニットであり、電子吸引作用を有するイミン基を有し、コポリマーの主鎖において、ビチアゾールを有することにより、比較的高いホール遷移率を示し、チアゾールにアルキル基鎖が結合されることにより、コポリマーの溶解性を向上させることができる。本発明は、コポリマーの調製方法及び、当該コポリマーを含む太陽電池をさらに提供する。当該調製方法に使用された原材料は、安価で入手しやすく、合成経路が簡単である。以下、本発明の好ましい実施形態を説明する。モノマーAは、文献JournalofAdvancedMaterials2007192295に開示された方法に基づいて合成し、又は市販品で入手可能である。モノマーBは、市販品で入手可能である。当業者にとって、本発明の原理を逸脱しないことを前提に、行われた更なる変更及び代替は、本発明の保護範囲に含まれると理解されるべきである。[実施例1]式IIで示すポリ[4,4’-ジオクチル-2,2’-ビチアゾール-co-9,9-ジオクチルフルオレン]nは10~100の整数である。その調製方法は以下に示す。ここで、下記の構造式で示す化合物Aと化合物Bとを提供した。反応式は、以下に示す。窒素ガスの雰囲気下、5,5’-ジブロモ-4,4’-ジオクチル-2,2’-ビチアゾール165mg,0.3mmolと、9,9-ジオクチルフルオレン-2,7-ビスボロン酸ピナコールエステル193mg,0.3mmolと、トリスジベンジリデンアセトンジパラジウム13.75mg,0.015mmolと、2-ジシクロへキシルホスフィノ-2’,6’-ジメトキシビフェニル42mg,0.1mmolとを12mLのトルエンに溶解し、さらに、炭酸カリウム溶液3mL,2mol/Lを上述した溶液に添加した。窒素ガスを約30分間十分に通気させて空気を排出した後、90°Cで72時間撹拌して反応させ、Suzukiカップリング反応を行った。室温に冷却し、反応を停止した後、フラスコに40mLのメタノールを添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、50°Cで24時間真空乾燥させ、生成物を得た。収率が70であった。測定結果は、分子量Mn525kDaMwMn22であった。[実施例2]式IIIで示すポリ[4,4’-ジメチル-2,2’-ビチアゾール-co-9,9-ジエイコシルフルオレン]nは10~100の整数である。その調製方法は以下に示す。ここで、下記の構造式で示す化合物Aと化合物Bとを提供した。反応式は、以下に示す。窒素ガスの雰囲気下、5,5’-ジブロモ-4,4’-ジメチル-2,2’-ビチアゾール71mg,0.2mmolと、9,9-ジエイコシルフルオレン-2,7-ビスボロン酸ピナコールエステル196mg,0.2mmolと、15mLのN,N-ジメチルホルムアミド溶剤とを添加し、さらに、炭酸ナトリウム溶液2mL,2mol/Lを上述した溶液に添加した。真空減圧して空気を排出するとともに、窒素ガスを充填し、さらに、ビスパラジウムIIジクロライド5mg,0.007mmolを添加し、110°Cに加熱し、36時間反応させ、Suzukiカップリング反応を行った。室温に冷却した後、混合液を50mLのメタノールに添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、オーバーナイト真空減圧して乾燥させることで、生成物を得た。収率が58であった。測定結果は、分子量Mn436kDaMwMn23であった。[実施例3]式IVで示すポリ[4,4’-ジエイコシル-2,2’-ビチアゾール-co-9,9-ジメチルフルオレンnは10~100の整数である。その調製方法は以下に示す。ここで、下記の構造式で示す化合物Aと化合物Bとを提供した。反応式は、下記に示す。窒素ガスの雰囲気下、5,5’-ジブロモ-4,4’-ジエイコシル-2,2’-ビチアゾール266mg,0.3mmolと、9,9-ジメチルフルオレン-2,7-ビスボロン酸ピナコールエステル134mg,0.3mmolと、15mLのテトラヒドロフランとを50mLの二口フラスコに入れ、窒素ガスを約20分間十分通気させ空気を排出させた後、テトラキストリフェニルホスフィンパラジウム03.73mg,0.003mmolを添加し、さらに炭酸水素ナトリウム溶液3mL,2mol/Lを添加した。さらに、窒素ガスを約10分間十分通気させ空気を排出させた後、70°Cで96時間撹拌して反応させ、Suzukiカップリング反応を行った。室温に冷却し、反応を停止した後、フラスコに40mLのメタノールを添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、50°Cで24時間真空乾燥させ、生成物を得た。収率が85であった。測定結果は、分子量Mn634kDaMwMn21であった。[実施例4]式IIで示すポリ[4,4’-ジオクチル-2,2’-ビチアゾール-co-9,9-ジオクチルフルオレン]nは10~100の整数である。その調製方法は以下に示す。ここで、下記の構造式で示す化合物Aと化合物Bとを提供した。反応式は、以下に示す。窒素ガスの雰囲気下、5,5’-ジブロモ-4,4’-ジオクチル-2,2’-ビチアゾール165mg,0.3mmolと、9,9-ジオクチルフルオレン-2,7-ビスボロン酸ピナコールエステル193mg,0.36mmolと、トリスジベンジリデンアセトンジパラジウム13.75mg,0.015mmolと、2-ジシクロへキシルホスフィノ-2’,6’-ジメトキシビフェニル42mg,0.10mmolとを12mLのトルエンに溶解し、さらに、炭酸カリウム溶液3mL,2mol/Lを上述した溶液に添加した。窒素ガスを約30分間十分に通気させて空気を排出した後、130°Cで12時間撹拌して反応させ、Suzukiカップリング反応を行った。室温に冷却し、反応を停止した後、フラスコに40mLのメタノールを添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、50°Cで24時間真空乾燥させ、生成物を得た。収率が70であった。測定結果は、分子量Mn525kDaMwMn22であった。[効果実施例]実施例1で調製したポリ[4,4’-ジオクチル-2,2’-ビチアゾール-co-4,8-ジオクトキシル-2,7-フルオレン]の紫外線可視光吸収スペクトル図は、図1に示す。図1により、当該共役ポリマーは、350nm~700nmの範囲では、大きくて広い吸収が見られた。そのうち、最も大きい吸収ピークは573nm付近である。"